(57)【要約】  結合材、有機充填材、無機充填材、及び繊維基材を含有する摩擦材組成物であり、上記摩擦材組成物中の銅の含有量が銅元素として５質量％以下であり、上記無機充填材として平均粒子径（Ｄ５０）が０．１〜４μｍである酸化ジルコニウムを３〜２０質量％含有し、上記有機充填材としてカシューダストを２〜８質量％含有する摩擦材組成物、該摩擦材組成物を用いた摩擦材及び摩擦部材である。  銅の含有量が少ない摩擦材であり、高負荷制動時及び熱履歴後の摩擦係数の低下を抑制し、かつ低温放置後の摩擦係数の上昇を抑制できる摩擦材を与える摩擦材組成物、該摩擦材組成物を用いた摩擦材及び摩擦部材を提供することができる。【特許請求の範囲】
【請求項１】
結合材、有機充填材、無機充填材、及び繊維基材を含有する摩擦材組成物であり、上記摩擦材組成物中の銅の含有量が銅元素として５質量％以下であり、上記無機充填材として平均粒子径（Ｄ５０）が０．１〜４μｍである酸化ジルコニウムを３〜２０質量％含有し、上記有機充填材としてカシューダストを２〜８質量％含有する摩擦材組成物。
【請求項２】
粒子径が３０μｍ以上の酸化ジルコニウムを実質的に含有しない、請求項１に記載の摩擦材組成物。
【請求項３】
さらに、無機充填材として黒鉛を含有する、請求項１又は２に記載の摩擦材組成物。
【請求項４】
前記黒鉛の平均粒子径（Ｄ５０）が１〜１００μｍである、請求項３に記載の摩擦材組成物。
【請求項５】
さらに、無機充填材としてチタン酸塩を含有する、請求項１〜４のいずれかに記載の摩擦材組成物。
【請求項６】
前記チタン酸塩が、チタン酸カリウム、チタン酸リチウムカリウム又はチタン酸マグネシウムカリウムである、請求項５に記載の摩擦材組成物。
【請求項７】
前記チタン酸塩の含有量が１０〜２０質量％である、請求項５又は６に記載の摩擦材組成物。
【請求項８】
前記チタン酸塩が、柱状、板状、粒子状又は燐片状である、請求項５〜７のいずれかに記載の摩擦材組成物。
【請求項９】
請求項１〜８のいずれかに記載の摩擦材組成物を成形してなる摩擦材。
【請求項１０】
請求項１〜８のいずれかに記載の摩擦材組成物を成形してなる摩擦材と裏金とを用いて形成される摩擦部材。
【発明の詳細な説明】
【技術分野】
【０００１】
本発明は、自動車等の制動に用いられるディスクブレーキパッド、ブレーキライニング等の摩擦材に適した摩擦材組成物、該摩擦材組成物を用いた摩擦材及び摩擦部材に関する。
【背景技術】
【０００２】
自動車等には、その制動のためにディスクブレーキパッドやブレーキライニング等の摩擦材が使用されている。ディスクブレーキパッドやブレーキライニング等の摩擦材は、相手材となるディスクローターやブレーキドラム等と摩擦することによって制動の役割を果たす。そのため摩擦材には、使用条件に応じた適切な摩擦係数及び摩擦係数の安定性（効き特性）が求められるだけでなく、鳴きが発生しにくいこと（鳴き特性）、摩擦材の寿命が長いこと（耐摩耗性）等が要求される。【０００３】
効き特性として、摩擦材には、運転時の安全性及びドライバーの快適性の観点から、様々な制動条件で摩擦係数の変化率が少ないこと、つまり摩擦係数が安定していることが求められている。摩擦材は、自動車の運動エネルギーを制動時に発生する熱エネルギーに変換することで減速、停止を可能とする。従って摩擦材には、常温から約８００℃に至る高温まで幅広い熱負荷がかかるため、常に安定した摩擦係数を発現することは難しい。例えば、高速条件からの急制動（以下、高負荷制動時という）を行うことで、摩擦材を構成する樹脂マトリックス（摩擦材組成物中の硬化した樹脂）が一気に熱分解し、摩擦係数が低下するフェード現象を挙げることができる。さらに、前記フェード現象等の熱的損傷は一時的なものではなく、摩擦材に熱履歴として残り、その熱履歴後の通常制動の摩擦係数（以下、熱履歴後の摩擦係数という）も低下してしまう傾向がある。【０００４】
摩擦係数を安定化するために、摩擦材に銅繊維又は針状チタン酸塩を含有させる方法が一般的に知られている（例えば、特許文献１参照）。銅繊維、針状チタン酸塩は、繊維形状であるため補強材として摩擦材の機械的強度を向上し、摩擦係数を安定化させる。特に銅は、制動後に摩擦材表面と対面材との間で延び、摩擦材及び対面材に金属皮膜を形成することで摩擦係数の安定化に大きく寄与している。そのため、現在多くの摩擦材に銅繊維が使用されている。【０００５】
しかし、銅及び銅合金を含む銅繊維等を含有する摩擦材は、制動時に生成する摩耗粉に銅を含み、河川汚染、海洋汚染等の原因となる可能性が示唆されているため、使用を制限する動きが高まっている。また、針状チタン酸塩は発癌性の観点から摩擦材に含有しないことが望まれている。例えば、銅及び銅合金を含まずに、摩擦係数、耐摩耗性、及び耐相手材攻撃性が良好な摩擦材を提供するために、酸化マグネシウムと黒鉛を摩擦材中に４５〜８０体積％含有し、酸化マグネシウムと黒鉛の比を１/１〜４/１とする方法が提案されている（特許文献２参照）。【０００６】
一方で、摩擦材には、高負荷制動時、熱履歴後、また通常の制動時だけではなく、低温及び高湿度条件下で放置後の摩擦係数（以下、低温放置後の摩擦係数という）の安定性も求められている。一般的に、低温及び高湿度条件下で放置した後の摩擦材の摩擦係数は上昇してしまい、それに伴い鳴き発生率が上昇する。例えば冬場の朝、一晩放置してあった自動車を発進し、一回目の制動を行った時に、ブレーキ鳴きが発生しやすい。特に上記一回目の制動は低速及び低減速度で行われることが多いが、この場合、自動車の駆動系機関の静粛性が極めて高い。そのため、僅かなブレーキ鳴きであっても容易に知覚されてしまう。上記の理由から、低温放置後の摩擦係数の上昇を抑制することも求められている。【０００７】
【特許文献１】特開２００８−１７４７０５号公報
【特許文献２】特開２００２−１３８２７３号公報
【発明の概要】
【発明が解決しようとする課題】
【０００８】
しかしながら、銅を含まない摩擦材（例えば、特許文献２の摩擦材）で、高負荷制動時、熱履歴後の摩擦係数の低下を抑制しつつ、低温放置後の摩擦係数の上昇を抑制することは困難であった。【０００９】
そこで本発明は、銅の含有量が少ない摩擦材であり、高負荷制動時及び熱履歴後の摩擦係数の低下を抑制し、かつ低温放置後の摩擦係数の上昇を抑制できる摩擦材を与える摩擦材組成物を提供することを目的とする。また、該摩擦材組成物を用いた摩擦材及び摩擦部材を提供することを目的とする。
【課題を解決するための手段】
【００１０】
本発明者等は、結合材、有機充填材、無機充填材、及び繊維基材を含有する摩擦材組成物であり、該摩擦材組成物中の銅の含有量が銅元素として５質量％以下であり、特定の平均粒子径を有する酸化ジルコニウム、及びカシューダストを特定量含有する摩擦材組成物とすることで、銅が少ない摩擦材であっても、高負荷制動時及び熱履歴後の摩擦係数の低下を抑制し、かつ低温放置後の摩擦係数の上昇を抑制できることを見出した。【００１１】
すなわち、本発明は次の事項に関する。
＜１＞結合材、有機充填材、無機充填材、及び繊維基材を含有する摩擦材組成物であり、上記摩擦材組成物中の銅の含有量が銅元素として５質量％以下であり、上記無機充填材として平均粒子径（Ｄ５０）が０．１〜４μｍである酸化ジルコニウムを３〜２０質量％含有し、上記有機充填材としてカシューダストを２〜８質量％含有する摩擦材組成物。
＜２＞粒子径が３０μｍ以上の酸化ジルコニウムを実質的に含有しない、前記摩擦材組成物。
＜３＞さらに、無機充填材として黒鉛を含有する、前記摩擦材組成物。
＜４＞前記黒鉛の平均粒子径（Ｄ５０）が１〜１００μｍである、前記摩擦材組成物。
＜５＞さらに、無機充填材としてチタン酸塩を含有する、前記摩擦材組成物。
＜６＞前記チタン酸塩が、チタン酸カリウム、チタン酸リチウムカリウム又はチタン酸マグネシウムカリウムである、前記摩擦材組成物。
＜７＞前記チタン酸塩の含有量が１０〜２０質量％である、前記摩擦材組成物。
＜８＞前記チタン酸塩が、柱状、板状、粒子状又は燐片状である、前記摩擦材組成物。
＜９＞前記摩擦材組成物を成形してなる摩擦材。
＜１０＞前記摩擦材組成物を成形してなる摩擦材と裏金とを用いて形成される摩擦部材。
【発明の効果】
【００１２】
本発明によれば、銅の含有量が少ない摩擦材であっても、高負荷制動時及び熱履歴後の摩擦係数の低下を抑制し、かつ低温放置後の摩擦係数の上昇を抑制できる摩擦材を与える摩擦材組成物を提供することができる。また、該摩擦材組成物を用いた摩擦材及び摩擦部材を提供することができる。
【発明を実施するための形態】
【００１３】
以下、本発明の摩擦材組成物、これを用いた摩擦材及び摩擦部材について詳述する。なお、本発明の摩擦材組成物は、ノンアスベスト摩擦材組成物である。
【００１４】
＜摩擦材組成物＞
本発明の摩擦材組成物は、結合材、有機充填材、無機充填材、及び繊維基材を含有する摩擦材組成物であり、上記摩擦材組成物中の銅の含有量が銅元素として５質量％以下であり、上記無機充填材として平均粒子径（Ｄ５０）が０．１〜４μｍである酸化ジルコニウムを３〜２０質量％含有し、上記有機充填材としてカシューダストを２〜８質量％含有する摩擦材組成物である。上記構成により、本発明の摩擦材組成物を用いた摩擦材及び摩擦部材は、従来品と比較して制動時に生成する摩耗粉中の銅が少ないことから環境に優しく、かつ安定した摩擦係数を発現する。また上記構成により、良好な耐摩耗性、及び鳴き特性を発現することもできる。
【００１５】
［結合材］
本発明の摩擦材組成物は結合材を含有する。結合材は、摩擦材組成物に含まれる有機充填材及び繊維基材等を一体化して、強度を与えるものである。本発明の摩擦材組成物に含まれる結合材は、通常、摩擦材に用いられる熱硬化性樹脂を用いることができる。
熱硬化性樹脂としては、例えば、フェノール樹脂や、アクリル変性フェノール樹脂、シリコーン変性フェノール樹脂、カシュー変性フェノール樹脂、エポキシ変性フェノール樹脂、アルキルベンゼン変性フェノール樹脂等の各種変性フェノール樹脂等が挙げられ、これらを単独で又は２種類以上を組み合わせて使用することができる。良好な耐熱性、成形性及び摩擦係数を与えることから、フェノール樹脂、アクリル変性フェノール樹脂、シリコーン変性フェノール樹脂、アルキルベンゼン変性フェノール樹脂を用いることが好ましい。
【００１６】
本発明の摩擦材組成物における、結合材の含有量は、５〜２０質量％であることが好ましく、５〜１５質量％であることがより好ましく、５〜１０質量％であることがさらに好ましい。結合材の含有量を５〜２０質量％の範囲とすることで、摩擦材の強度低下をより抑制でき、また、摩擦材の気孔率が減少し、弾性率が高くなることによる鳴き等の音振性能悪化をより抑制できる。
【００１７】
［有機充填材］
本発明の摩擦材組成物は有機充填材を含有する。有機充填材は、摩擦材の音振性能や耐摩耗性等を向上させるための摩擦調整材として含まれるものである。本発明の摩擦材組成物に含まれる有機充填材としてはカシューダストが挙げられ、さらにゴム成分等を含ませることができる。
上記カシューダストは、カシューナッツシェルオイルを硬化させたものを粉砕して得られる、通常、摩擦材に用いられるものであればよい。
上記カシューダストの含有量は、２〜８質量％であり、２〜７質量％であることが好ましく、３〜７質量％であることがより好ましい。カシューダストの含有量が２〜８質量％の範囲外であると、摩擦材の弾性率が高くなることによる鳴き等の音振性能が悪化し、また耐熱性が悪化し、熱履歴により強度が低下する。
【００１８】
上記ゴム成分としては、例えば、タイヤゴム、アクリルゴム、イソプレンゴム、ＮＢＲ（ニトリルブタジエンゴム）、ＳＢＲ（スチレンブタジエンゴム）等が挙げられ、これらを単独で又は２種類以上を組み合わせて使用される。
また、カシューダストとゴム成分とを併用してもよく、カシューダストをゴム成分で被覆したものを用いてもよいが、音振性能の観点から、カシューダストとゴム成分とを併用することが好ましい。
カシューダストとゴム成分とを併用する場合、カシューダストとゴム成分とは、質量比で１：４〜１０：１の割合であることが好ましく、１：３〜９：１であることがより好ましく、１：２〜８：１であることがさらに好ましい。
【００１９】
本発明の摩擦材組成物中における、有機充填材の含有量は、１〜２０質量％であることが好ましく、１〜１５質量％であることがより好ましく、２〜１０質量％であることがさらに好ましい。有機充填材の含有量を１〜２０質量％の範囲とすることで、摩擦材の弾性率が高くなることによる鳴き等の音振性能の悪化を避けることができ、また耐熱性の悪化、熱履歴による強度低下を避けることができる。
【００２０】
［無機充填材］
本発明の摩擦材組成物は無機充填材を含有する。無機充填材は、摩擦材の耐熱性の悪化を抑制するために摩擦調整材として含まれるものである。
本発明の摩擦材組成物は、無機充填材として平均粒子径（Ｄ５０）が０．１〜４μｍである酸化ジルコニウムを３〜２０質量％含有する。
【００２１】
上記酸化ジルコニウムの含有量が３質量％未満であると、摩擦係数、特に高負荷制動時の摩擦係数の低下を抑制することができず、また耐摩耗性を発現することができない。酸化ジルコニウムの含有量が２０質量％を超えると、摩擦係数の安定性が悪くなり、耐摩耗性を発現することができない。酸化ジルコニウムの含有量は３〜１９質量％であることが好ましく、５〜１９質量％であることがより好ましく、７〜１７質量％であることがさらに好ましい。
【００２２】
また上記酸化ジルコニウムの平均粒子径（Ｄ５０）が０．１μｍ未満であると、摩擦係数の安定性が悪くなり、耐摩耗性を発現することができない。また、酸化ジルコニウムの平均粒子径（Ｄ５０）が４μｍを超えると、耐摩耗性が悪化する。
酸化ジルコニウムの平均粒子径（Ｄ５０）は、０．１〜３μｍであることが好ましく、０．１〜２．５μｍであることがより好ましく、０．１〜２μｍであることがさらに好ましい。なお、酸化ジルコニウムの平均粒子径（Ｄ５０）は、レーザー回折粒度分布測定等の方法を用いて、粒子径分布を測定することで求めることができる。
具体的には、粒子径分布積算曲線を描いた時に粒子径の最も小さい粒子から順次積算して全体の５０％に達するところの粒子径を、平均粒子径（Ｄ５０）とする。体積分布は、例えば、レーザー回折／散乱式粒子径分布測定装置  ＬＡ・９２０（（株）堀場製作所製）で測定することができる。
【００２３】
また、摩擦材組成物は粒子径が３０μｍ以上の酸化ジルコニウムを実質的に含有しないことが好ましい。粒子径が３０μｍ以上の酸化ジルコニウムを実質的に含有しないことで、良好な摩擦係数が発現し、耐摩耗性の悪化を避けることができる。さらに、粒子径が２０μｍ以上の酸化ジルコニウムを実質的に含有しないことがより好ましく、粒子径が１０μｍ以上の酸化ジルコニウムを実質的に含有しないことがさらに好ましい。
上記「実質的に含有しない」とは、本発明の摩擦材組成物に含有される酸化ジルコニウムのうち、その含有量が１．０質量％以下であることをいい、好ましくは０．５質量％以下であることをいう。特に好ましくは３０μｍを超える酸化ジルコニウムを含有しないことである。
【００２４】
なお、粒子径が３０μｍ以上の酸化ジルコニウムを実質的に含有するかどうかは、レーザー回折粒度分布測定等の方法を用いて、粒子径の分布を測定することで求めることができる。具体的には、粒子径分布積算曲線を描いた時に粒子径の最も小さい粒子から順次積算して全体の９９.９％に達するところの粒子径が３０μｍより小さければ、粒子径が３０μｍ以上の酸化ジルコニウムを含有しないといえる。
粒子径分布は例えば、レーザー回折／散乱式粒子径分布測定装置  ＬＡ・９２０（（株）堀場製作所製）で測定することができる。
【００２５】
本発明の摩擦材組成物は、さらに、無機充填材として黒鉛を含有することが好ましい。黒鉛を含有することで、対面材への攻撃性を低下することができる。また黒鉛の平均粒子径（Ｄ５０）は、１〜１００μｍであることが好ましい。黒鉛の平均粒子径を１μｍ以上とすることでより良好な摩擦係数、耐摩耗性が発現し、１００μｍ以下とすることで、摩擦材の熱伝導率の低下をより避けることができる。黒鉛の平均粒子径は１〜５０μｍであることがより好ましく、１〜３０μｍであることがさらに好ましい。
なお、平均粒子径（Ｄ５０）は、上記酸化ジルコニウムの平均粒子径（Ｄ５０）と同様の方法で求めることができる。
【００２６】
本発明の摩擦材組成物は、さらに無機充填材としてチタン酸塩を含有することが好ましい。チタン酸塩を含有することで摩擦係数の安定性を向上することができる。
なお、本発明において、チタン酸塩を含有する場合、針状のチタン酸塩は発癌性の観点から摩擦材に実質的に含有しないこと（例えば、５質量%以下、好ましくは含まないこと）が望まれている。チタン酸塩を含有する場合、チタン酸塩の形状は、柱状、板状、粒子状又は鱗片状のもの等を用いることができ、これらを単独で又は２種類以上を組み合わせて使用することができる。
チタン酸塩の形状は、例えば走査型電子顕微鏡（Ｓｃａｎｎｉｎｇ  Ｅｌｅｃｔｒｏｎ  Ｍｉｃｒｏｓｃｏｐｅ；ＳＥＭ）観察から解析することができる。
【００２７】
ここで、チタン酸塩の形状についての定義の一例を記載する。チタン酸塩に外接する直方体のうち最小の体積をもつ直方体（外接直方体）の最も長い辺を長径Ｌ、次に長い辺を短径Ｂ、最も短い辺を厚さＴとして（Ｂ＞Ｔとする）、チタン酸塩の形状をアスペクト比（Ｌ／Ｔ、Ｌ／Ｂ）で定義する。
針状のチタン酸塩とは、Ｌ／Ｔが１０よりも大きく、Ｌ／Ｂが１０よりも大きいチタン酸塩である。例えば、ティスモＤ、ティスモＮ（いずれも、大塚化学（株）製）等が挙げられる。
柱状のチタン酸塩とは、Ｌ／Ｔ＝２〜１０、Ｌ／Ｂ＝２〜１０であるチタン酸塩である。ＴＯＦＩＸ−Ｓ（東邦マテリアル（株）製）等が挙げられる。
板状のチタン酸塩とは、Ｌ／Ｔが１０よりも大きく、Ｌ／Ｂが１０よりも小さいチタン酸塩である。例えば、ＴＸＡＸ−Ａ、ＴＸＡＸ−ＭＡ、ＴＸＡＸ−ＫＡ、ＴＸＡＸ−ＣＴ（いずれも、（株）クボタ製）等が挙げられる。
【００２８】
粒子状のチタン酸塩とは、Ｌ／Ｔが１０よりも小さく、Ｌ／Ｂが２よりも小さいチタン酸塩である。例えば、ＴＯＦＩＸ−ＳＧＬ（東邦マテリアル（株）製）、ＧＴＸ−Ｃ（（株）クボタ製）等が挙げられる。
また、粒子状のチタン酸塩のうち、鱗のような薄板状の形状のものを鱗片状のチタン酸塩といい、例えば、テラセスＰＳ、テラセスＰＭ、テラセスＬ、テラセスＴＦ−Ｓ（いずれも、大塚化学（株）製）等が挙げられる。
また、粒子状のチタン酸塩の平均粒子径が１〜５０μｍ、比表面積が０．５〜１０ｍ2／ｇのものが好ましい。なお、平均粒子径はメジアン径で表され、メジアン径とは、レーザー回折法の体積分布から求めた５０％径をいう。また、比表面積は吸着ガスとして窒素ガスを用いたＢＥＴ法等により求めることができる。
上記の様な柱状、板状、粒子状又は鱗片状等のチタン酸塩を用いることで、高い環境適合性と摩擦係数の安定性を両立することができる。
【００２９】
本発明において好適に用いられるチタン酸塩としては、具体的には、柱状、板状、粒子状又は鱗片状のチタン酸カリウム、チタン酸リチウムカリウム及びチタン酸マグネシウムカリウムが挙げられる。
またチタン酸塩を含有する場合、チタン酸塩の含有量は、摩擦材組成物中に１０〜２０質量％であることが好ましい。
【００３０】
また、本発明の効果を損なわない程度であれば、本発明の摩擦材組成物に、上記酸化ジルコニウム、黒鉛及びチタン酸塩以外の、通常、摩擦材に用いられる無機充填材を組み合わせて用いることができる。
上記酸化ジルコニウム、黒鉛及びチタン酸塩以外の無機充填材としては、例えば、三硫化アンチモン、硫化スズ、二硫化モリブデン、硫化鉄、硫化ビスマス、硫化亜鉛、水酸化カルシウム、酸化カルシウム、炭酸ナトリウム、炭酸カルシウム、炭酸マグネシウム、硫酸バリウム、ドロマイト、コークス、黒鉛、マイカ、酸化鉄、バーミキュライト、硫酸カルシウム、タルク、クレー、ゼオライト、珪酸ジルコニウム、ムライト、クロマイト、酸化チタン、酸化マグネシウム、シリカ、γ−アルミナ等の活性アルミナ等を用いることができ、これらを単独で又は２種類以上を組み合わせて使用することができる。本発明において、無機充填材としては、対面材への攻撃性低下の観点から、硫酸バリウム、三硫化アンチモン、水酸化カルシウム、ゼオライト、珪酸ジルコニウム及びアルミナから選ばれる１種類又は２種類以上を含有することが好ましい。
【００３１】
無機充填材の総含有量は、酸化ジルコニウムを含め、摩擦材組成物において２０〜８０質量％であることが好ましく、３０〜７０質量％であることがより好ましく４０〜７０質量％であることがさらに好ましい。無機充填材の含有量を２０〜８０質量％とすると、耐熱性の悪化を避けることができる。
【００３２】
[繊維基材]
本発明の摩擦材組成物は繊維基材を含有する。繊維基材は摩擦材において補強作用を示すものである。繊維基材としては、有機繊維、金属繊維、無機繊維等が挙げられる。
【００３３】
本発明の摩擦材組成物は有機繊維としてアラミド繊維、アクリル繊維、セルロース繊維、フェノール樹脂繊維等を用いることができ、これらを単独で又は２種類以上を組み合わせて使用することができる。この中でも、耐熱性、補強効果の観点から、アラミド繊維を用いることが好ましい。
【００３４】
金属繊維としては銅繊維、黄銅繊維、青銅繊維、鉄繊維、チタン繊維、亜鉛繊維、アルミ繊維等を用いることができ、１種又は２種類以上を組み合わせて用いることができる。この中でも、熱伝導率、融点、延性、引っ張り強度等の観点からは、銅繊維を用いることが好ましいが、環境への優しさの観点から、本発明では摩擦材組成物中、銅の含有量が銅元素として５質量％以下であること（銅繊維は実質的に含有しないこと）を要する。
本発明の摩擦材組成物は、銅繊維を実質的に含有しない場合でも、良好な摩擦係数の安定性を示し、また、良好な耐摩耗性、鳴き特性を発現することができる。
【００３５】
無機繊維としては、セラミック繊維、生分解性セラミック繊維、鉱物繊維、炭素繊維、ガラス繊維、チタン酸カリウム繊維、アルミノシリケート繊維等を用いることができ、これらを単独で又は２種類以上を組み合わせて使用することができる。これらの中でも、耐摩耗性の観点から、鉱物繊維を用いることが好ましい。一方、環境への優しさ及び人体への影響の観点から、吸引性のチタン酸カリウム繊維等を含有しないことが好ましい。
【００３６】
なお、ここでいう鉱物繊維とは、スラグウール等の高炉スラグ、バサルトファイバー等の玄武岩、その他の天然岩石等を主成分として溶融紡糸した人造無機繊維であり、Ａｌ元素を含む天然鉱物であることがより好ましい。具体的には、ＳｉＯ2、Ａｌ2Ｏ3、ＣａＯ、ＭｇＯ、ＦｅＯ、Ｎａ2Ｏ等が含まれるもの、又はこれら化合物が１種又は２種以上含有されるものを用いることができ、より好ましくはこれらのうちＡｌ元素を含むものが、鉱物繊維として用いることができる。摩擦材組成物中に含まれる鉱物繊維全体の平均繊維長が大きくなるほど摩擦材組成物中の各成分との接着強度が低下する傾向があるため、鉱物繊維全体の平均繊維長は５００μｍ以下が好ましく、より好ましくは１００〜４００μｍである。ここで、平均繊維長とは、該当する全ての繊維の長さの平均値を示した数平均繊維長のことをいう。例えば２００μｍの平均繊維長とは、摩擦材組成物原料として用いる鉱物繊維を無作為に５０個選択し、光学顕微鏡で繊維長を測定し、その平均値が２００μｍであることを示す。
【００３７】
本発明で用いられる鉱物繊維は、人体有害性の観点で生体溶解性であることが好ましい。ここでいう生体溶解性の鉱物繊維とは、人体内に取り込まれた場合でも短時間で一部分解され体外に排出される特徴を有する鉱物繊維である。具体的には、化学組成がアルカリ酸化物、アルカリ土類酸化物総量（ナトリウム、カリウム、カルシウム、マグネシウム、バリウムの酸化物の総量）が１８質量％以上で、かつ呼吸による短期バイオ永続試験で、２０μｍ以上の繊維の質量半減期が４０日以内又は腹膜内試験で過度の発癌性の証拠がないか又は長期呼吸試験で関連の病原性や腫瘍発生がないことを満たす繊維を示す（ＥＵ指令９７／６９／ＥＣのＮｏｔａ Ｑ（発癌性適用除外））。このような生体分解性鉱物繊維としては、ＳｉＯ2−Ａｌ2Ｏ3−ＣａＯ−ＭｇＯ−ＦｅＯ−Ｎａ2Ｏ系繊維等が挙げられ、ＳｉＯ2、Ａｌ2Ｏ3、ＣａＯ、ＭｇＯ、ＦｅＯ、Ｎａ2Ｏ等を任意の組み合わせで含有した繊維が挙げられる。市販品としてはＬＡＰＩＮＵＳ ＦＩＢＥＲＳ Ｂ．Ｖ製のＲｏｘｕｌシリーズ等が挙げられる。「Ｒｏｘｕｌ」は、ＳｉＯ2、Ａｌ2Ｏ3、ＣａＯ、ＭｇＯ、ＦｅＯ、Ｎａ2Ｏ等が含まれる。
【００３８】
本発明の摩擦材組成物における繊維基材の含有量は、５〜４０質量％であることが好ましく、５〜２０質量％であることがより好ましく、５〜１８質量％であることがさらに好ましい。繊維基材の含有量を５〜４０質量％とすると、効き特性の著しい低下等の弊害を与えることなく、適度な補強効果を摩擦材に付与することができる。
【００３９】
［その他の成分］
また、本発明の摩擦材組成物は、前記の材料以外に、必要に応じてその他の材料を配合することができ、例えば、銅粉、黄銅粉、亜鉛粉等の金属粉末等を配合することができ、これらの中では亜鉛粉が好ましい。
銅を含有する場合は、環境への優しさの観点から、摩擦材組成物中の銅の含有量を銅元素として５質量％以下とする必要がある。また、銅を多量に含有すると、金属皮膜による寄与が過剰となり、逆に熱履歴後の摩擦係数が上昇することで、効きの安定性が損なわれる傾向があるため、銅の含有量は上記含有量としている。
【００４０】
＜摩擦材及び摩擦部材＞
本発明の摩擦材組成物は、これを成形することにより、自動車等のディスクブレーキパッドやブレーキライニング等の摩擦材として使用することができる。また本発明の摩擦材組成物を目的形状に成形、加工、貼り付け等の工程を施すことによりクラッチフェーシング、電磁ブレーキ、保持ブレーキ等の摩擦材としても使用することができる。本発明の摩擦材は摩擦係数の安定性に優れているため、制動時に負荷の大きいディスクブレーキパッドの摩擦材に好適である。
さらに、上記摩擦材を用いることにより、該摩擦材を摩擦面となるように形成した摩擦部材を得ることができる。摩擦材を用いて形成することができる摩擦部材としては、例えば、下記の構成等が挙げられる。
（１）摩擦部材のみの構成
（２）裏金と、該裏金の上に形成させ、摩擦面となる本発明の摩擦材組成物からなる摩擦部材とを有する構成
（３）上記（２）の構成において、裏金と摩擦部材との間に、裏金の接着効果を高めるための表面改質を目的としたプライマー層、裏金と摩擦部材の接着を目的とした接着層をさらに介在させた構成、等が挙げられる。
上記裏金は、摩擦部材の機械的強度の向上のために、通常、摩擦部材として用いるものであり、材質としては、金属又は繊維強化プラスチック等を用いることができ、例えば、鉄、ステンレス、無機繊維強化プラスチック、炭素繊維強化プラスチック等が挙げられる。プライマー層及び接着層としては、通常、ブレーキシュー等の摩擦部材に用いられるものであればよい。
【００４１】
本発明の摩擦材は、一般に使用されている方法を用いて製造することができ、本発明の摩擦材組成物を加熱加圧成形等して製造することができる。
詳細には、例えば、本発明の摩擦材組成物をレディーゲミキサー、加圧ニーダー、アイリッヒミキサー等の混合機を用いて均一に混合し、この混合物を成形金型にて予備成形し、得られた予備成形物を成形温度１３０〜１６０℃、成形圧力２０〜５０ＭＰａの条件で２〜１０分間成形し、得られた成形物を１５０〜２５０℃で２〜１０時間熱処理することにより本発明の摩擦材を得ることができる。なお、必要に応じて塗装、スコーチ処理、研磨処理等を行ってもよい。
【００４２】
本発明の摩擦材組成物は、高負荷制動時及び熱履歴後の摩擦係数の低下を抑制し、かつ低温放置後の摩擦係数の上昇を抑制できる摩擦材を与えることから、ディスクブレーキパッドやブレーキライニング等の摩擦部材の「上張り材」として有用であり、さらに摩擦部材の「下張り材」として成形して用いることもできる。
なお、「上張り材」とは、摩擦部材の摩擦面となる摩擦材であり、「下張り材」とは、摩擦部材の摩擦面となる摩擦材と裏金との間に介在する、摩擦材と裏金との接着部付近の剪断強度、耐クラック性向上を目的とした層のことである。
【００４３】
本発明によれば、自動車用ディスクブレーキパッドやブレーキライニング等の摩擦材に用いた際に、高負荷制動時、熱履歴後の摩擦係数の低下を抑制し、かつ低温放置後の摩擦係数の上昇を抑制する、つまり様々な制動条件で安定した摩擦係数を発現することができる。また、本発明の摩擦材組成物は、耐摩耗性にも優れ、さらに鳴き特性も優れる。また、本発明によれば、上記特性を有する摩擦材及び摩擦部材を提供することができる。
【実施例】
【００４４】
以下、実施例により本発明をさらに詳細に説明する。本発明は何らこれらに限定されるものではない。【００４５】
＜実施例１〜６及び比較例１〜８＞
［ディスクブレーキパッドの作製］
表１及び２に示す配合量に従って材料を混合し、実施例１〜６及び比較例１〜８の摩擦材組成物を得た。なお、表１及び２の各成分の配合量の単位は、摩擦材組成物中の質量％である。【００４６】
この摩擦材組成物をレディーゲミキサー（（株）マツボー社製、商品名：レディーゲミキサーＭ２０）で混合し、この混合物を成形プレス（王子機械工業（株）製）で予備成形し、得られた予備成形物を成形温度１４５℃、成形圧力３５ＭＰａの条件で５分間成形プレス（三起精工（株）社製）を用いて、日立オートモティブシステムズ（株）製の裏金と共に加熱加圧成形し、得られた成形品を２００℃で４．５時間熱処理し、ロータリー研磨機を用いて研磨し、５００℃のスコーチ処理を行って、ディスクブレーキパッド（摩擦材の厚さ９．５ｍｍ、摩擦材投影面積５２ｃｍ2）を得た。【００４７】
なお、実施例及び比較例において使用した各種材料は次のとおりである。
（結合材）
・フェノール樹脂：日立化成（株）製（商品名：ＨＰ４９１ＵＰ）
（有機充填材）
・カシューダスト：東北化工（株）製（商品名：ＦＦ−１０５６）
・ＳＢＲ粉：ミサワ東洋（株）製（商品名：粉末ＴＰＡ）
（無機充填材）
・黒鉛：ＴＩＭＣＡＬ社製（商品名：ＫＳ１５）;平均粒子径（Ｄ５０）＝８．５μｍ
・チタン酸カリウム：大塚化学（株）製（商品名：テラセスＴＦ−Ｓ、鱗片状）
・硫酸バリウム：堺化学（株）製（商品名：ＢＡ）
・アルミナ：昭和電工（株）製（商品名：Ａ−４３−Ｍ）
・珪酸ジルコニウム：第１稀元素化学工業（株）製（商品名：ＭＺ１０００Ｂ）
・三硫化アンチモン：Ｃｈｅｍｔａｌｌ Ｇｅｓ．ｍ．ｂ．Ｈ製（商品名：FRICSTAR）
・水酸化カルシウム：秩父石炭工業（株）製（商品名：ＳＡ１４９）
・ゼオライト：水澤化学工業（株）製（商品名：シルトンＢ）
・酸化ジルコニウムＡ：第一稀元素化学工業（株）製（商品名：ＢＲ３ＱＺ）;平均粒子径（Ｄ５０）＝２．５μｍ
・酸化ジルコニウムＢ：第一稀元素化学工業（株）製（商品名：ＢＲＱＺ）;平均粒子径（Ｄ５０）＝５．７μｍ
・酸化ジルコニウムＣ：第一稀元素化学工業（株）製（商品名：ＢＲ１２ＱＺ）;平均粒子径（Ｄ５０）＝６．７μｍ
・酸化ジルコニウムＤ：ユニバーサルアメリカ製（商品名：Ｚ９９ ２−２．６）;平均粒子径（Ｄ５０）＝１．４μｍ
・酸化ジルコニウムＥ：ユニバーサルアメリカ製（商品名：Ｚ９９ ２−３．５）;平均粒子径（Ｄ５０）=２．９μｍ
・酸化ジルコニウムＦ:ユニバーサルアメリカ製（商品名：Ｚ９９ ３−５）;平均粒子径（Ｄ５０）=４．１μｍ【００４８】
なお、酸化ジルコニウムＣは、粒子径が３０μｍ以上の酸化ジルコニウムを実質的に含み、酸化ジルコニウムＢ、Ｆは、粒子径が３０μｍ以上の酸化ジルコニウムを実質的に含まず、酸化ジルコニウムＥは粒子径が２０μｍ以上の酸化ジルコニウムを実質的に含まず、酸化ジルコニウムＡ、Ｄは粒子径が１０μｍ以上の酸化ジルコニウムを実質的に含まない。
なお、粒子径が３０μｍ以上の酸化ジルコニウムを実質的に含有するかどうかは、レーザー回折粒度分布測定等の方法を用いて、粒子径の分布を測定することで求めた。具体的には、粒子径分布積算曲線を描いた時に粒子径の最も小さい粒子から順次積算して全体の９９.９％に達するところの粒子径が３０μより小さければ、粒子径が３０μｍ以上の酸化ジルコニウムを実質的に含有しないといえる。２０、１０μm以上の酸化ジルコニウムを実質的に含有するかどうかについても同様の手法で求めることができる。粒子径分布は、レーザー回折／散乱式粒子径分布測定装置  ＬＡ・９２０（（株）堀場製作所製）で測定した。
また、酸化ジルコニウムの平均粒子径（Ｄ５０）は、粒子径分布積算曲線を描いた時に粒子径の最も小さい粒子から順次積算して全体の５０％に達するところの粒子径を、平均粒子径（Ｄ５０）とした。粒子径分布は、レーザー回折／散乱式粒子径分布測定装置  ＬＡ・９２０（（株）堀場製作所製）で測定した。【００４９】
（繊維基材）
・アラミド繊維（有機繊維）：東レ・デュポン（株）製（商品名：１Ｆ５３８）
・銅繊維（金属繊維）：Ｓｕｎｎｙ Ｍｅｔａｌ製（商品名：ＳＣＡ−１０７０）
・鉱物繊維（無機繊維）：ＬＡＰＩＮＵＳ ＦＩＢＥＲＳ Ｂ．Ｖ製（商品名：ＲＢ２４０ Ｒｏｘｕｌ １０００）
（亜鉛粉）
・亜鉛粉：福田金属箔粉工業（株）製（商品名：Ｚｎ−Ａｔ−２００）【００５０】
［性能評価］
前記の方法で形成した実施例１〜６及び比較例１〜８のディスクブレーキパッドを、ブレーキダイナモ試験機（新日本特機（株）製）を用いて次に示す各種性能の評価を行った。実験には、一般的なピンスライド式のコレット型キャリパー及びキリウ社製ベンチレーテッドディスクローター（ＦＣ２５０）を用い、日産自動車（株）製スカイラインＶ３５の慣性モーメントで評価を行った。評価結果を表１及び２に示した。【００５１】
（鳴き特性の評価）
ブレーキ鳴きを顕著に発生させるため、ディスクブレーキパッドには、一般的に鳴き防止のために装着される減衰シムを用いずに鳴き試験を行った。これにより、条件間の鳴き特性を効果的に比較評価できる。
低温鳴き特性の評価に関して説明する。最初に、ＪＡＳＯ Ｃ４２７に準拠したすり合わせ（初速度５０ｋｍ／ｈ、減速度０．３Ｇ、制動前ブレーキ温度１００℃、制動回数２００回）を行った。その後、温度−５℃、湿度４０％ＲＨの環境で２時間放置し、１２０秒のインターバルで車速１０ｋｍ／ｈ、ブレーキ液圧０．５ＭＰａの制動を１０回繰り返した。上記の１０回制動を１サイクルとし、各サイクル間で３０分放置をはさんで計５サイクル実施した。計５０回制動の内、７０ｄＢ以上の音圧で計測されたブレーキ鳴きの発生率を、実施例１〜６及び比較例１〜８のディスクブレーキパッドについてそれぞれ評価し、低温鳴き性能とした。
低温鳴き発生率＝（（７０ｄＢ以上の音圧が発生した回数）÷５０）×１００（％）【００５２】
（耐摩耗性（摩耗特性）の評価）
試験はＪＡＳＯ Ｃ４２７に準拠し、制動前ブレーキ温度が１００、２００、３００、４００℃におけるディスクパッドの摩耗量をそれぞれ計測し、耐摩耗性として評価した。【００５３】
（効き特性の評価）
摩擦係数：
摩擦係数は、自動車技術会規格ＪＡＳＯ Ｃ４０６に準拠し、第２効力試験（通常制動時）、第２フェード試験（高負荷制動時）及び第３効力試験（熱履歴後）を行なった。
第２効力試験及び第３効力試験における、摩擦係数の平均値をそれぞれ算出した。また、第２フェード試験における摩擦係数のｍｉｎ−ｍｉｎμ値（制動開始時から車両停止０．５秒前までの摩擦係数の最低値）を高負荷制動時の摩擦係数として評価した。
摩擦係数の変化率：
第２効力試験及び第３効力試験の間にフェード試験を実施するため、第２効力試験の摩擦係数及び第３効力試験の摩擦係数結果を比較することで、熱履歴前後での摩擦係数の変動を評価できる。第２効力試験の摩擦係数と比較した第３効力試験の摩擦係数の変化率は、熱履歴前後での摩擦係数安定性の観点から、９５〜１０５％であることが望ましい。
さらに、上記の鳴き特性評価試験の−５℃条件における摩擦係数を低温時効力（低温時の摩擦係数）とした。この低温時効力と、上記の第２効力試験の摩擦係数とを比較することで、低温条件における摩擦係数の変動を評価できる。第２効力試験の摩擦係数と比較した低温時効力の変化率は、低温時の摩擦係数安定性、及び鳴き特性の観点から、１００〜１２０％であることが望ましい。【００５４】
【表１】
2014034878.tif 000002
【００５５】
【表２】
2014034878.tif 000003
【００５６】
実施例１〜６は、元素としての銅を５質量％を超えて含有する比較例８と同水準の耐摩耗性を有しており、さらに低温時や熱履歴後における摩擦係数の安定性は比較例８より良好であった。また、メジアン半径が４μｍを超える酸化ジルコニウムを含む比較例１〜３、酸化ジルコニウムの含有量が２０質量％を超える比較例４、酸化ジルコニウムの含有量が３質量％未満である比較例５、カシューダストを８質量％より多く含有する比較例６、カシューダストを３質量％より少なく含有する比較例７と比較して、実施例１〜６は低温時鳴き発生率が低く、耐摩耗性も良好で、高負荷制動（フェード）時の摩擦係数が高く、低温時や熱履歴後でも摩擦係数安定性に優れることは明らかである。
【産業上の利用可能性】
【００５７】
本発明の摩擦材組成物、これを用いた摩擦材及び摩擦部材は、従来品と比較して制動時に生成する摩耗粉中の銅が少ないことから環境に優しく、かつ良好な摩擦係数の安定性、耐摩耗性、及び低温時の鳴き特性の発現が可能であり、乗用車用ブレーキパッド等の摩擦材及び摩擦部材に好適である。
【国際調査報告】
2014034878.tif 000004
2014034878.tif 000005
2014034878.tif 000006
2014034878.tif 000007